【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】  空気流の方向においてろ過グレードメルトブローンフリース層の上流に配置された、（ａ）ウェットレイド高キャパシティー紙、（ｂ）ドライレイド高キャパシティー紙、（ｃ）高バルクメルトブローン不織布、（ｄ）スパンブローン（モジュラー）不織布、（ｅ）ミクロデニールスパンボンド不織布、のうちの少なくとも１つを含む、粗いフィルター層を含む、使い捨てバキュームクリーナーバッグ。
【請求項２】  前記ろ過グレードメルトブローンフリース層は基本重量が約１０〜５０ｇ／ｍ2 でありかつ空気透過率が約１００〜１５００Ｌ／（ｍ2 ×ｓ）である、請求項１記載のバッグ。
【請求項３】  ウェットレイド高ダストキャパシティー紙は基本重量が約３０〜１５０ｇ／ｍ2 であり、空気透過率が約５００〜８０００Ｌ／（ｍ2 ×ｓ）でありかつ孔径が少なくとも約１６０μｍであり、ドライレイド高ダストキャパシティー紙は基本重量が約３０〜１５０ｇ／ｍ2 でありかつ空気透過率が約５００〜８０００Ｌ／（ｍ2 ×ｓ）であり、そして高バルクメルトブローン不織布は基本重量が約３０〜１８０ｇ／ｍ2 でありかつ空気透過率が約３００〜８０００Ｌ／（ｍ2 ×ｓ）である、請求項２記載のバッグ。
【請求項４】  前記ろ過グレードメルトブローンフリース層の下流に、（ｉ）基本重量が約６〜８０ｇ／ｍ2 でありかつ空気透過率が約５００〜１０，０００Ｌ／（ｍ2 ×ｓ）である、スパンボンド、ウェットレイド、ドライレイドもしくはハイドロエンタングル化された不織布もしくはネッティング、および、（ｉｉ）基本重量が約１５〜１００ｇ／ｍ2 でありかつ空気透過率が約２０００〜５０００Ｌ／（ｍ2 ×ｓ）であるフリースの支持層の上流にある、基本重量が約２５〜５００ｇ／ｍ2 でありかつ空気透過率が約５００〜３０００Ｌ／（ｍ2 ×ｓ）である活性炭繊維層を含む、臭い吸収性複合材、のうちの少なくとも１つを含む、少なくとも１層の外側層をさらに含む、請求項１記載のバッグ。
【請求項５】  前記ろ過グレードメルトブローンフリース層の上流に支持層をさらに含む、請求項１記載のバッグ。
【請求項６】  前記支持層はスパンボンド不織布である、請求項５記載のバッグ。
【請求項７】  前記支持層は前記粗いフィルター層の上流にあり、そして（ｉ）前記粗いフィルター層に結合したネッティングスクリムまたは（ｉｉ）ウェットレイドティシューフリースのいずれかである、請求項５記載のバッグ。
【請求項８】  少なくとも１つの層は適切な誘電特性の材料であり、そしてそれが静電帯電されている、請求項１記載のバッグ。
【請求項９】  少なくとも１つの層はバッグの隣接層に結合されている、請求項１記載のバッグ。
【請求項１０】  結合された層は多孔性ホットメルト接着剤によって結合されている、請求項９記載のバッグ。
【請求項１１】  全ての隣接層は結合されている、請求項９記載のバッグ。
【請求項１２】  前記ろ過グレードメルトブローンフリース層の上流に、臭い吸収性複合材をさらに含み、この複合材は、基本重量が約１５〜１００ｇ／ｍ2 でありかつ空気透過率が約２０００〜５０００Ｌ／ｍ2 ／ｓであるフリースの支持層の下流にある、基本重量が約２５〜５００ｇ／ｍ2 でありかつ空気透過率が約５００〜３０００Ｌ／（ｍ2 ×ｓ）である活性炭繊維層を含む、請求項１記載のバッグ。
【請求項１３】  前記外側層は基本重量が約１０〜４０ｇ／ｍ2 であるスパンボンド不織布であり、そして前記粗いフィルター層は基本重量が約３０〜１８０ｇ／ｍ2 である高バルクメルトブローン不織布である、請求項４記載のバッグ。
【請求項１４】  前記外側層は基本重量が約１０〜４０ｇ／ｍ2 であるスパンボンド不織布であり、そして前記粗いフィルター層は空気透過率が約５００〜８０００Ｌ／（ｍ2 ×ｓ）であるウェットレイド高ダストキャパシティー紙である、請求項４記載のバッグ。
【請求項１５】  前記外側層は基本重量が約１０〜４０ｇ／ｍ2 であるスパンボンド不織布であり、そして前記粗いフィルター層は空気透過率が約５００〜８０００Ｌ／（ｍ2 ×ｓ）であるドライレイド高ダストキャパシティー紙である、請求項４記載のバッグ。
【請求項１６】  前記ドライレイド高キャパシティー紙は、１つのポリマーからなるシースと、前記１つのポリマーよりも高い融点を有する異なるポリマーからなるコアを有する二成分繊維を含む、請求項１記載のバッグ。
【請求項１７】  前記二成分繊維は、ドライレイド高ダストキャパシティー紙の約２５〜５０％で含まれる、請求項１６記載のバッグ。
【請求項１８】  前記コアはポリプロピレンであり、そして前記シースはポリエチレンである、請求項１６記載のバッグ。
【請求項１９】  前記コアは前記シースに対して非中心に配置されている、請求項１６記載のバッグ。
【請求項２０】  前記二成分繊維は１つのポリマーを異なるポリマーにそって有する、請求項１６記載のバッグ。
【請求項２１】  前記高バルクメルトブローン不織布は静電帯電されている、請求項１記載のバッグ。
【請求項２２】  空気流の方向においてろ過グレードメルトブローンフリース層の上流に配置された、（ａ）ウェットレイド高キャパシティー紙、（ｂ）ドライレイド高キャパシティー紙、（ｃ）高バルクメルトブローン不織布、（ｄ）スパンブローン（モジュラー）不織布、および、（ｅ）ミクロデニールスパンボンド不織布のうちの少なくとも１つを含む、粗いフィルター層を含む、気体中に含まれる粒子を除去するためのフィルター。
【請求項２３】  前記ろ過グレードメルトブローンフリース層の下流に、（ｉ）重量が約６〜８０ｇ／ｍ2 でありかつ空気透過率が約５００〜１２，０００Ｌ／（ｍ2 ×ｓ）である、スパンボンド、ウェットレイド、ドライレイドもしくはハイドロエンタングル化された布帛の不織布スクリム、および、（ｉｉ）重量が約１５〜１００ｇ／ｍ2 でありかつ空気透過率が約２０００〜５０００Ｌ／ｍ2 ／ｓであるフリースの支持層の上流にある、重量が約２５〜５００ｇ／ｍ2 でありかつ空気透過率が約５００〜３０００Ｌ／ｍ2 ／ｓである活性炭繊維層を含む臭い吸収性複合材、のうちの少なくとも１つを含む、少なくとも１層の外側層をさらに含む、請求項２２記載のフィルター。
【請求項２４】  空気流の方向においてろ過グレードメルトブローンフリース層の上流に配置された、（ａ）ウェットレイド高キャパシティー紙、（ｂ）ドライレイド高キャパシティー紙、（ｃ）高バルクメルトブローン不織布、（ｄ）スパンブローン（モジュラー）不織布、および、（ｅ）ミクロデニールスパンボンド不織布のうちの少なくとも１つを含む粗いフィルター層を含むフィルターを通して、粒子を含む気体を通過させることを含む、気体のろ過方法。
【請求項２５】  前記フィルターは、前記ろ過グレードメルトブローンフリース層の下流に、（ｉ）重量が約６〜８０ｇ／ｍ2 でありかつ空気透過率が約５００〜１２，０００Ｌ／（ｍ2 ×ｓ）である、スパンボンド、ウェットレイド、ドライレイドもしくはハイドロエンタングル化された布帛の不織布スクリム、および、（ｉｉ）重量が約１５〜１００ｇ／ｍ2 でありかつ空気透過率が約２０００〜５０００Ｌ／（ｍ2 ×ｓ）であるフリースの支持層の上流にある、重量が約２５〜５００ｇ／ｍ2 でありかつ空気透過率が約５００〜３０００Ｌ／（ｍ2 ×ｓ）である活性炭繊維層を含む臭い吸収性複合材、のうちの少なくとも１つを含む、少なくとも１層の外側層をさらに含む、請求項２４記載の方法。
【請求項２６】  空気流の方向において第二ろ過層の上流に配置された、多目的ろ過キャパシティー層を含み、この第二ろ過層は、（ａ）基本重量が約３０〜１００ｇ／ｍ2 でありかつ空気透過率が約１００〜３０００Ｌ／（ｍ2 ×ｓ）である、ウェットレイドもしくはドライレイドフィルター、（ｂ）基本重量が約１０〜１００ｇ／ｍ2 でありかつ空気透過率が約１００〜３０００Ｌ／（ｍ2 ×ｓ）である、サーマル結合された不織布から選ばれる、使い捨てバキュームクリーナーバッグのための複合材構造物。
【請求項２７】  前記多目的ろ過キャパシティー層は、
（ａ）基本重量が約３０〜１５０ｇ／ｍ2 でありかつ空気透過率が約５００〜８０００Ｌ／（ｍ2 ×ｓ）である、ウェットレイドもしくはドライレイド高ダストキャパシティー紙、
（ｂ）基本重量が約３０〜１８０ｇ／ｍ2 でありかつ空気透過率が約３００〜１５００Ｌ／（ｍ2 ×ｓ）である、高バルクメルトブローン不織布、
（ｃ）基本重量が約２０〜１５０ｇ／ｍ2 でありかつ空気透過率が約２００〜３０００Ｌ／（ｍ2 ×ｓ）である、スパンブローンモジュラー紙、および、
（ｄ）基本重量が約２０〜１５０ｇ／ｍ2 でありかつ空気透過率が約５００〜１０，０００Ｌ／（ｍ2 ×ｓ）である、ミクロデニールスパンボンド不織布、
から選ばれる、請求項２６記載の複合材構造物。
【請求項２８】  前記多目的ろ過キャパシティー層は、ＤＩＮ４４９５６−２により決定して、少なくとも６．５ｇの微細ダスト粒子負荷で最大でも３０ミリバールの圧力損失を複合材構造物に提供するように操作可能である、請求項２６記載の複合材構造物。
【請求項２９】  前記ウェットレイド高ダストキャパシティー紙は、少なくとも１５％の帯電可能なまたは帯電不能な合成繊維および補足量のウッドパルプ繊維を含む繊維、および、バインダーを含む、請求項２７記載の複合材構造物。
【請求項３０】  前記合成繊維はポリエステルである、請求項２９記載の複合材構造物。
【請求項３１】  前記合成繊維はポリオレフィン繊維である、請求項２９記載の複合材構造物。
【請求項３２】  前記ポリオレフィン繊維は静電帯電したポリプロピレンである、請求項３１記載の複合材構造物。
【請求項３３】  前記多目的ろ過層は、（ａ）ラテックス結合されたフラッフパルプ繊維、（ｂ）サーマル結合可能な溶融性繊維、（ｃ）サーマル結合可能な溶融性ポリマー繊維およびフラッフパルプ繊維のサーマル結合されたブレンド、（ｄ）サーマル結合可能な溶融性繊維、フラッフパルプ繊維およびスプリットフィルム繊維のサーマル結合されたブレンド、（ｅ）混合静電繊維のサーマル結合されたブレンドから選ばれた組成のドライレイドの高ダストキャパシティー紙を含む、請求項２６記載の複合材構造物。
【請求項３４】  前記サーマル結合可能な溶融性繊維は二成分ポリマー繊維である、請求項３３記載の複合材構造物。
【請求項３５】  前記二成分ポリマー繊維はポリオレフィンである、請求項３４記載の複合材構造物。
【請求項３６】  前記二成分ポリマー繊維はポリプロピレンのコアおよびポリエチレンのシースを有する、請求項３５記載の複合材構造物。
【請求項３７】  前記二成分ポリマー繊維はシースに対して非中心で配置されたコアを有する、請求項３４記載の複合材構造物。
【請求項３８】  前記コアはシースに沿って配置されている、請求項３７記載の複合材構造物。
【請求項３９】  前記スプリットフィルム繊維は静電帯電されている、請求項３３記載の複合材構造物。
【請求項４０】  前記多目的ろ過層と第二ろ過層との間に配置された、基本重量が約１０〜５０ｇ／ｍ2 でありかつ空気透過率が約１００〜１５００Ｌ／（ｍ2 ×ｓ）であるメルトブローンフリース層をさらに含む、請求項２６記載の複合材構造物。
【請求項４１】  前記メルトブローンフリース層は静電帯電されている、請求項４０記載の複合材構造物。
【請求項４２】  前記サーマル結合された不織布は構造物の最も下流の層である、請求項２６記載の複合材構造物。
【請求項４３】  前記構造物の少なくとも２つの隣接層は結合されている、請求項２６記載の複合材構造物。
【請求項４４】  前記少なくとも２つの結合された隣接層は前記多目的ろ過層と第二ろ過層である、請求項４３記載の複合材構造物。
【請求項４５】  前記構造物の全ての隣接層は結合されている、請求項４３記載の複合材構造物。
【請求項４６】  前記高バルクメルトブローン不織布は静電帯電されている、請求項２６記載の複合材構造物。
【請求項４７】  少なくとも１つの層は帯電可能な材料であり、そしてこの帯電可能な層は静電帯電されている、請求項２６記載の複合材構造物。
【請求項４８】  空気流の方向において第二ろ過層の上流に配置された多目的ろ過キャパシティー層を含み、この第二ろ過層は（ａ）基本重量が約３０〜１００ｇ／ｍ2 でありかつ空気透過率が約１００〜３０００Ｌ／（ｍ2 ×ｓ）であるウェットレイドもしくはドライレイドフィルター、および、（ｂ）基本重量が約１０〜１００ｇ／ｍ2 でありかつ空気透過率が約１００〜３０００Ｌ／（ｍ2 ×ｓ）であるサーマル結合された不織布のうちから選ばれたものである、気体中に含まれる粒子を除去するためのフィルター。
【請求項４９】  前記多目的ろ過キャパシティー層は、
（ａ）基本重量が約３０〜１５０ｇ／ｍ2 でありかつ空気透過率が約５００〜８０００Ｌ／（ｍ2 ×ｓ）であるウェットレイドもしくはドライレイド高ダストキャパシティー紙、
（ｂ）基本重量が約３０〜１８０ｇ／ｍ2 でありかつ空気透過率が約３００〜１５００Ｌ／（ｍ2 ×ｓ）である高バルクメルトブローン不織布、
（ｃ）基本重量が約２０〜１５０ｇ／ｍ2 でありかつ空気透過率が約２００〜３０００Ｌ／（ｍ2 ×ｓ）であるスパンブローンモジュラー紙、および、
（ｄ）基本重量が約２０〜１５０ｇ／ｍ2 でありかつ空気透過率が約５００〜１０，０００Ｌ／（ｍ2 ×ｓ）であるミクロデニールスパンボンド不織布のうちから選ばれたものである、請求項４８記載のフィルター。
【請求項５０】  空気流の方向において第二ろ過層の上流に配置された多目的ろ過キャパシティー層を含み、この第二ろ過層は（ａ）基本重量が約３０〜１００ｇ／ｍ2 でありかつ空気透過率が約１００〜３０００Ｌ／（ｍ2 ×ｓ）であるウェットレイドもしくはドライレイドフィルター、および、（ｂ）基本重量が約１０〜１００ｇ／ｍ2 でありかつ空気透過率が約１００〜３０００Ｌ／（ｍ2 ×ｓ）であるサーマル結合された不織布のうちから選ばれたものである、複合材構造物を通して、粒子を含む気体を通過させることを含む、気体のろ過方法。
【請求項５１】  前記多目的ろ過キャパシティー層は、
（ａ）基本重量が約３０〜１５０ｇ／ｍ2 でありかつ空気透過率が約５００〜８０００Ｌ／（ｍ2 ×ｓ）であるウェットレイドもしくはドライレイド高ダストキャパシティー紙、
（ｂ）基本重量が約３０〜１８０ｇ／ｍ2 でありかつ空気透過率が約３００〜１５００Ｌ／（ｍ2 ×ｓ）である高バルクメルトブローン不織布、
（ｃ）基本重量が約２０〜１５０ｇ／ｍ2 でありかつ空気透過率が約２００〜３０００Ｌ／（ｍ2 ×ｓ）であるスパンブローンモジュラー紙、および、
（ｄ）基本重量が約２０〜１５０ｇ／ｍ2 でありかつ空気透過率が約５００〜１０，０００Ｌ／（ｍ2 ×ｓ）であるミクロデニールスパンボンド不織布のうちから選ばれたものである、請求項５０記載の方法。
【手続補正２】
【補正対象書類名】明細書
【補正対象項目名】００１５
【補正方法】変更
【補正の内容】
【００１５】
新規のバキュームバッグは、このように、ろ過グレードのメルトブローンフリース層の空気流の方向における上流にある、（ａ）ウェットレイド高ダスト保持キャパシティー紙、（ｂ）ドライレイド高ダスト保持キャパシティー紙、（ｃ）高バルクメルトブローン不織布、（ｄ）スパンブローン（モジュラー）不織布および（ｅ）ミクロデニールスパンボンド不織布の少なくともいずれか１つを含む、粗いフィルター層の平らな複合材を含み、それは平らな複合材に少なくとも１つの空気インレット画定手段を有するバッグへと成形され、そして少なくとも１つのシームは平らな複合材をバッグへと成形する。粗いキャパシティー層の下流にある、本発明により操作可能なフィルター層は、本明細書中において、時折、「第二」または「高効率ろ過」層と呼ばれる。
【手続補正３】
【補正対象書類名】明細書
【補正対象項目名】００２１
【補正方法】変更
【補正の内容】
【００２１】
静電帯電したＭＢ、スパンブローンモジュラーおよびミクロデニールスパンボンド媒体のような高ろ過グレードフリースも本発明の新規の構造物中に取り込まれてよい。
【手続補正４】
【補正対象書類名】明細書
【補正対象項目名】００５６
【補正方法】変更
【補正の内容】
【００５６】
スパンブローン（モジュラー）不織布
Ward, G., Nonwovens World, Summer 1988, pp.37 〜40に記載されており、その全ての開示を本明細書中に取り込む新しいタイプのメルトブロー技術は、本発明において粗いフィルター層として使用するのに適切なスパンブローン（モジュラー）不織布を製造するのに使用できる。必要に応じて、スパンブローン不織布は、新規のバキュームクリーナーバッグ構造物に必要なときにろ過グレードメルトブローンフリース層として使用できる。スパンブローン（モジュラー）不織布の仕様を表ＩＩに示す。
【手続補正５】
【補正対象書類名】明細書
【補正対象項目名】００５７
【補正方法】変更
【補正の内容】
【００５７】
スパンブローン（モジュラー）不織布の製造方法は、一般に、より突起のあるモジュラーダイを用いそしてより冷たい微細化空気を用いたメルトブロー手順である。これらの条件により、従来のメルトブローンウェブと同様の基本重量で、より高い強度および空気透過率を有する粗いメルトブローンウェブが製造される。
【手続補正６】
【補正対象書類名】明細書
【補正対象項目名】００５９
【補正方法】変更
【補正の内容】
【００５９】
【表２】
2002514447.tif 000001
【手続補正７】
【補正対象書類名】明細書
【補正対象項目名】００６４
【補正方法】変更
【補正の内容】
【００６４】
図５は、ウェットレイドキャパシティー紙３１がろ過グレードＭＢフリース３２の前に配置されており、そしてスパンボンド（ＳＢ）不織布３３がバッグ構造物の外側に配置されている、３層構造を有する新規のバキュームクリーナーバッグ構造物を描いている。内側層３１は適切な多孔性およびダスト保持能力を有するウェットレイド、ドライレイド、スパンブローン（モジュラー）、ミクロデニールスパンボンドまたは他のタイプの不織布フィルターであってよい。それは、従来技術のバキュームクリーナーバッグにおいて使用されている標準フィルター紙よりも高い多孔度およびダスト保持能力を有することが好ましい。外側の粗いフィルター層はスパンボンド、ウェットレイド、ドライレイドまたはハイドロエンタングル化された不織布、ネッティングまたは他のタイプのスクリムまたは不織布であってよい。
【手続補正８】
【補正対象書類名】明細書
【補正対象項目名】００８０
【補正方法】変更
【補正の内容】
【００８０】
別の態様において、向上した性能のバッグは第二ろ過層の上流に配置された多目的ろ過層を含む。多目的ろ過層はドライレイド高ダストキャパシティー紙もしくはウェットレイド高ダストキャパシティー紙、高バルクメルトブローン、スパンブローン（モジュラー）またはミクロデニールスパンボンドのいずれかであることができる。第二ろ過層はウェットレイドフィルター紙、ドライレイドフィルター紙またはスパンボンドであり、それは静電帯電されていてよく、好ましくはバッグの製造前に静電帯電される。
【手続補正９】
【補正対象書類名】明細書
【補正対象項目名】００８２
【補正方法】変更
【補正の内容】
【００８２】
用語「第二ろ過層」とは、多目的層を通過した空気から十分な量の微細ダスト粒子を除去し、それにより、非常に高い全体としてのろ過効率、好ましくは９９％を越えるろ過効率を生じさせようとするフィルター層を意味する。第二ろ過層は多目的ろ過層よりも低い多孔度である。多目的ろ過層は圧倒的に大半のろ過負荷を行い、その為、高効率のろ過層によって除去されるべき微細ダストサイズの粒子が少量しか残存していないので、第二ろ過層は適度な多孔度を有することができる。このことは、多目的ろ過層が静電帯電スプリットフィルム繊維を含むときまたは静電帯電高バルクメルトブローン、スパンブローンモジュラーまたはミクロデニールスパンボンドが使用されるときに特に当てはまる。これらの場合には、上流の層はより大きな粒子だけでなく、微細ダストサイズ粒子の少なくとも一部分を除去するのに有効である。これにより、第二ろ過層によって除去されるべき微細ダストがさらに少量になる。